ЭЛАСТОМЕРНЫЕ КОМПОЗИЦИИ НА ОСНОВЕ СЛОЖНЫХ ЭФИРОВ КРАХМАЛИСТОГО МАТЕРИАЛА И СПОСОБ ПОЛУЧЕНИЯ ТАКИХ КОМПОЗИЦИЙ

1. Эластомерная композиция, отличающаяся тем, что она содержит:
- по меньшей мере, 5 мас.% и не более 70 мас.% сложного эфира крахмалистого материала, имеющего степень замещения (DS) сложных эфиров от 1,0 до 3,0, предпочтительно от 1,2 до 3,0;
- по меньшей мере, 5 мас.% и не более 40 мас.% пластификатора указанного сложного эфира крахмалистого материала, при этом указанный пластификатор предпочтительно является отличным от воды; и
- по меньшей мере, 25 мас.% и не более 90 мас.% эластомерного некрахмалистого полимера,
причем процентные содержания приведены относительно общего веса композиции.
2. Композиция по п.1, отличающаяся тем, что:
- сложный эфир крахмалистого материала имеет степень биоразлагаемости по стандарту ISO 14851 менее 50%, предпочтительно менее 30%; и/или
- некрахмалистый полимер имеет степень биоразлагаемости по стандарту ISO 14851 менее 50%, предпочтительно менее 30%.
3. Композиция по п.1, отличающаяся тем, что DS сложного эфира крахмалистого материала составляет от 1,6 до 3,0, предпочтительно от 1,8 до 2,9 и еще более предпочтительно от 2,0 до 2,9.
4. Композиция по п.3, отличающаяся тем, что DS сложного эфира крахмалистого материала составляет от 2,2 до 2,8.
5. Композиция по п.1, отличающаяся тем, что она включает:
- от 10 до 60 мас.% сложного эфира крахмалистого материала;
- от 5 до 30 мас.% пластификатора сложного эфира крахмалистого материала; и
- от 40 до 85 мас.% эластомерного некрахмалистого полимера,
причем процентные содержания приведены относительно общего веса композиции.
6. Композиция по п.5, отличающаяся тем, что она включает:
- от 15 до 40 мас.% сложного эфира крахмалистого материала;
- от 5 до 20 мас.% пластификатора сложного эфира крахмалистого материала; и
- от 40 до 80 мас.% эластомерного некрахмалистого полимера,
причем процентные содержания приведены относительно общего веса композиции.
7. Композиция по п.1, отличающаяся тем, что она включает от 45 до 70 мас.%, предпочтительно от 50 до 70 мас.% и еще более предпочтительно от 51 до 65 мас.% сложного эфира крахмалистого материала.
8. Композиция по п.1, отличающаяся тем, что она включает от 25 до 49 мас.%, предпочтительно от 25 до 40 мас.% и еще более предпочтительно от 25 до 35 мас.% эластомерного некрахмалистого полимера.
9. Композиция по п.1, отличающаяся тем, что она включает от 5 до 49 мас.%, предпочтительно от 7 до 49 мас.% и еще более предпочтительно от 10 до 49 мас.% сложного эфира крахмалистого материала.
10. Композиция по п.1, отличающаяся тем, что она включает от 45 до 90 мас.%, предпочтительно от 51 до 85 мас.% и еще более предпочтительно от 51 до 80 мас.% эластомерного некрахмалистого полимера.
11. Композиция по п.1, отличающаяся тем, что сложный эфир крахмалистого материала представляет собой ацетат, пропионат, бутират, валерат, гексаноат, октаноат, деканоат, лаурат, пальмитат, олеат или стеарат крахмала, декстрина или мальтодекстрина.
12. Композиция по п.11, отличающаяся тем, что сложный эфир крахмалистого материала представляет собой ацетат водорастворимого или органомодифицированного крахмала, ацетат декстрина или ацетат мальтодекстрина.
13. Композиция по п.1, отличающаяся тем, что пластифицирующий агент сложного эфира крахмалистого материала имеет:
- молекулярный вес от 150 до 450; и
-3
0,5
- параметр HILDEBRAND от 18 до 22 (Дж.см).
g
14. Композиция по п.1, отличающаяся тем, что эластомерный некрахмалистый полимер имеет температуру стеклования (T) от -5°С до -120°С, предпочтительно от -30°С до -105°С.
15. Композиция по п.1, отличающаяся тем, что эластомерный некрахмалистый полимер выбран из натуральных каучуков и их производных, полиизобутиленов, полиизопренов, бутадиен-стирольных сополимеров, факультативно гидрогенированных бутадиен-акрилонитрильных сополимеров, акрилонитрил-стирол-акрилатных сополимеров, термопластических полиуретанов типа простого эфира или типа сложный эфир-простой эфир, полиэтиленов или полипропиленов, функционализированных, например, с помощью галогенированного силана, элементарных звеньев акрилового или малеинового ангидрида, эластомеров на основе этилена или пропилена, или этилена и пропилена, термопластических эластомеров, полученных из полиолефинов, стирол-бутилен-стирольных и стирол-этилен-бутилен-стирольных сополимеров, функционализированных, например, с помощью элементарных звеньев малеинового ангидрида, и каких-либо смесей этих полимеров.
16. Композиция по п.1, отличающаяся тем, что эластомерный некрахмалистый полимер имеет растворимость в воде при 20°С менее 10% и, в частности, менее 5%.
17. Композиция по п.1, отличающаяся тем, что она включает от 35 до 100 мас.%, предпочтительно от 50 до 100 мас.% и еще более предпочтительно от 70 до 100 мас.% сложного эфира крахмалистого материала, пластификатора указанного сложного эфира и эластомерного некрахмалистого полимера.
18. Композиция по п.1, отличающаяся тем, что она дополнительно содержит полимер, отличный от сложного эфира крахмалистого материала и эластомерного некрахмалистого полимера, при этом указанный полимер предпочтительно выбран из полиэтилентерефталатов, включая аморфные полиэтилентерефталаты, функционализированных или нефункционализированных полиэтиленов и полипропиленов, полиакрилонитрилов, полиэфирсульфонов, полиметилметакрилатов, полиамидов, полиакрилатов, поливинилацетатов, неэластомерных полиуретанов, полиоксиметиленов и каких-либо смесей этих полимеров.
19. Композиция по п.18, отличающаяся тем, что она содержит не более 55 мас.%, предпочтительно от 2 до 40 мас.% и еще более предпочтительно от 5 до 35 мас.% полимера, отличного от сложного эфира крахмалистого материала и эластомерного некрахмалистого полимера.
20. Композиция по п.1, отличающаяся тем, что она имеет:
- удлинение при разрыве, по меньшей мере, равное 70% и менее 500%; и
- прочность при растяжении, по меньшей мере, равную 7 МПа и менее 50 МПа.
21. Гуммиоснова для жевательной резинки, содержащая композицию по любому одному из предыдущих пунктов.
22. Гуммиоснова по п.21, характеризующаяся тем, что она содержит от 5 до 50%, предпочтительно от 10 до 45% и, в частности, от 10 до 40% композиции по любому одному из предыдущих пунктов.
23. Применение эластомерной композиции по любому из пп.1-20 в качестве маточной смеси, матрицы маточной смеси, сырьевого материала для пластмасс, соединения для пластмассовых или эластомерных изделий, изоляции, герметизирующей или термоклейкая пленки, адгезива, матрицы для составления адгезива, компонента гуммиосновы, матрицы гуммиосновы, жевательной резинки, смолы, дополнительной смолы или нанонаполнителя для каучуков, эластомеров, битумов, типографских красок, лаков, бумаги, картона, фармацевтических продуктов, косметических продуктов, тканых и нетканых продуктов, или для получения термореактивных смол.
24. Применение эластомерной композиции по любому из пп.1-20 для получения гуммиосновы для жевательной резинки.
25. Применение термопластичной или эластомерной композиции по любому из пп.1-20 для получения шины, части или детали оборудования для транспортной промышленности, в частности, автомобильной, авиационной, железнодорожной или судостроительной промышленности, для производства электроприборов, электронных приборов или бытовых электроприборов, для индустрии спорта и досуга или фармацевтической или косметической промышленностей.